(57)【要約】  本発明は、紫外線により色相の変化を起こす紫外線反応物質を含む紫外線反応物質層と、これをコーティング層とする基材部とを含む紫外線反応部と、紫外線レーザを放射可能な紫外線光源とを含むポインティング表示装置に関するものである。
2015532727.tif 000002
【特許請求の範囲】
【請求項１】
紫外線により色相の変化を起こす紫外線反応物質を含む紫外線反応物質層と、これをコーティング層とする基材部とを含むことを特徴とする、光学フィルム。
【請求項２】
前記紫外線反応物質層に含まれる紫外線反応物質は、スピロピラン系化合物（Ｓｐｉｒｏｐｙｒａｎｓ）、スピロオキサジン系化合物（Ｓｐｉｒｏｏｘａｚｉｎｅｓ）、ナフトピラン系化合物（Ｎａｐｈｔｈｏｐｙｒａｎｓ）、ビスメチルフェニルジフェニルブタトリエン（Ｂｉｓｍｅｔｈｙｌ  ｐｈｅｎｙｌ  ｄｉｐｈｅｎｙｌ  ｂｕｔａｔｒｉｅｎｅ）、トリニトロフルオレノン（Ｔｒｉｎｉｔｒｏ  ｆｌｕｏｒｅｎｏｎｅ）、およびこれらの誘導体からなる群より選択される１種または２種以上であることを特徴とする、請求項１に記載の光学フィルム。
【請求項３】
前記基材部は、ポリプロピレン、トリアセチルセルロース、ポリアクリル樹脂、およびポリオレフィン樹脂からなる群より選択される１種または２種以上の物質からなることを特徴とする、請求項１に記載の光学フィルム。
【請求項４】
前記紫外線反応物質層は、紫外線反応物質、および塗布剤を含むことを特徴とする、請求項１に記載の光学フィルム。
【請求項５】
前記紫外線反応物質層は、紫外線反応物質層組成物の総重量に対して、紫外線反応物質１〜１０重量％、および塗布剤９０〜９９重量％で含むことを特徴とする、請求項４に記載の光学フィルム。
【請求項６】
前記光学フィルムの透過度は、５０〜９９％であることを特徴とする、請求項１に記載の光学フィルム。
【請求項７】
前記光学フィルムは、無色透明または有色透明なものであることを特徴とする、請求項１に記載の光学フィルム。
【請求項８】
前記光学フィルムは、画面表示装置に付着させるための接着層をさらに含むことを特徴とする、請求項１に記載の光学フィルム。
【請求項９】
請求項１に記載の光学フィルムを含む紫外線反応部と、紫外線レーザを放射可能な紫外線光源とを含むことを特徴とする、ポインティング表示装置。
【請求項１０】
前記紫外線レーザの光の波長は、１００ｎｍ〜４５０ｎｍであり、光の強度は、１ｍＷ／ｍｍ２〜１０ｍＷ／ｍｍ２であることを特徴とする、請求項９に記載のポインティング表示装置。
【請求項１１】
請求項１に記載の光学フィルムを含むことを特徴とする、偏光板。
【請求項１２】
請求項１に記載の光学フィルムを含むことを特徴とする、ディスプレイ装置。
【発明の詳細な説明】
【技術分野】
【０００１】
本発明は、ディスプレイ装置に使用することができる、紫外線および紫外線により反応する物質を用いたポインティング表示装置に関するものである。
【背景技術】
【０００２】
ディスプレイ装置において、所望の座標にポインティングするために、マウスのようなポインティング装置を用いる。従来のポインティング装置は、コンピュータ入力手段の一つであって、グラフィックユーザインタフェース（ＧＵＩ）環境において、入力手段として用いられるマウスのように、コンピュータモニタの画面上でポインタを動かしながら、このポインタの位置を選択することにより、それに相当する選択メニューを入力可能な装置を総称する。
【０００３】
ポインティング装置の代表例として、デスクトップコンピュータで広く用いられるボールマウス（ｂａｌｌ  ｍｏｕｓｅ）と、ノートパソコンで用いられるトラックボール（ｔｒａｃｋ  ｂａｌｌ）が挙げられる。ボールマウスやトラックボールの基本原理は類似しているが、使用者の手の動きに応じて、外部物体との摩擦によりボールを回転させ、ボールの垂直および水平運動を感知して電気的信号に転換した後、コンピュータに伝送することにより、画面上に表示されるカーソルの位置を制御することである。
【０００４】
大韓民国公開特許第２００４−００１４７６３号は、レーザ光源、これを反射する反射板、およびカメラシステムを用いたポインティング装置について開示しているが、これは、複数個を同時にポインティングすることが不可能であり、光源の位置を撮影するための別のカメラおよび映像処理プログラムなどの高価な装備が必要であった。
【０００５】
このような問題を解決すべく、本発明では、複数の同時ポインティングが可能であり、ディスプレイ装置に位置を表示することができる、製造が容易なポインティング表示装置を製造した。一般的に、光変色性（ｐｈｏｔｏｃｈｒｏｍｉｃ）物質は、紫外線（日光）が照射されると、有色から無色、または無色から有色に変化する性質を有する。すなわち、光変色性（ｐｈｏｔｏｃｈｒｏｍｉｃ）物質は、光互換性物質がそれぞれ強く紫外線を吸収する状態と可視光線を吸収する状態との二重の状態で存在することで、紫外線露光時に発色し、紫外線遮蔽時に無色透明に転換される色相の可逆反応を起こすことで、紫外線の有無によって様々な色相の発色を可能にする。
【発明の概要】
【発明が解決しようとする課題】
【０００６】
本発明の目的は、紫外線反応物質が全面に塗布されていて、紫外線レーザにより光変色色素の自発光を利用してポインティングされた位置を表示することができ、製造が容易であり、複数の光源を用いることができるポインティング表示装置、このための光学フィルム、これを含む偏光板およびディスプレイ装置を提供することである。
【課題を解決するための手段】
【０００７】
本発明は、紫外線により色相の変化を起こす紫外線反応物質を含む紫外線反応物質層と、これをコーティング層とする基材部とを含む光学フィルムを提供する。
【０００８】
本発明の一例によれば、前記紫外線反応物質層に含まれる紫外線反応物質は、スピロピラン系化合物（Ｓｐｉｒｏｐｙｒａｎｓ）、スピロオキサジン系化合物（Ｓｐｉｒｏｏｘａｚｉｎｅｓ）、ナフトピラン系化合物（Ｎａｐｈｔｈｏｐｙｒａｎｓ）、ビスメチルフェニルジフェニルブタトリエン（Ｂｉｓｍｅｔｈｙｌ  ｐｈｅｎｙｌ  ｄｉｐｈｅｎｙｌ  ｂｕｔａｔｒｉｅｎｅ）、トリニトロフルオレノン（Ｔｒｉｎｉｔｒｏ  ｆｌｕｏｒｅｎｏｎｅ）、およびこれらの誘導体からなる群より選択される１種または２種以上であってよい。
【０００９】
本発明の他の例によれば、前記基材部は、ポリプロピレン、トリアセチルセルロース、ポリアクリル樹脂、およびポリオレフィン樹脂からなる群より選択される１種または２種以上の物質からなるものであってよい。
【００１０】
本発明のさらに他の例によれば、前記紫外線反応物質層は、紫外線反応物質、および塗布剤を含むものであってよい。
【００１１】
本発明のさらに他の例によれば、前記紫外線反応物質層は、紫外線反応物質層組成物の総重量に対して、紫外線反応物質１〜１０重量％、および塗布剤９０〜９９重量％で含むものであってよい。
【００１２】
本発明のさらに他の例によれば、前記光学フィルムの透過度は、５０〜９９％であってよい。
【００１３】
本発明のさらに他の例によれば、前記光学フィルムは、無色透明または有色透明なものであってよい。
【００１４】
本発明のさらに他の例によれば、前記光学フィルムは、画面表示装置に付着させるための接着層をさらに含むものであってよい。
【００１５】
本発明は、前記光学フィルムを含む紫外線反応部と、紫外線レーザを放射可能な紫外線光源とを含むことを特徴とする、ポインティング表示装置を提供する。
【００１６】
本発明の一例によれば、前記紫外線レーザの光の波長は、１００ｎｍ〜４５０ｎｍであり、光の強度は、１ｍＷ／ｍｍ２〜１０ｍＷ／ｍｍ２であってよい。
【００１７】
本発明は、前記光学フィルムを含む偏光板を提供する。
【００１８】
また、本発明は、前記光学フィルムを含むディスプレイ装置を提供する。
【発明の効果】
【００１９】
本発明のポインティング表示装置は、基材上に、紫外線反応物質と塗布剤が特定の割合で配合された物質を塗布することにより、紫外線光源によって紫外線反応物質の化学構造が変化し、それによる吸収スペクトルの変化で色彩が変化することを利用して、紫外線によりポインティングされた位置を表示することができ、製造が容易であり、複数のポインタを用いることができる利点を有する。また、一般的に、表示装置の耐候性向上のために、表示装置の全面に含まれる紫外線遮蔽機能を別途に付与する必要がない利点も有する。
【図面の簡単な説明】
【００２０】
【図１】本発明にかかる一実施形態のポインティング表示装置を示すものである。（図１中、「１」はディスプレイ装置、「２」は紫外線反応部（紫外線反応物質層と、基材部とを含む）、「３」は紫外線光源である。）
【発明を実施するための形態】
【００２１】
以下、本発明をより詳細に説明する。
【００２２】
本発明は、紫外線により色相の変化を起こす紫外線反応物質を含む紫外線反応物質層と、これをコーティング層とする基材部とを含む光学フィルム、前記光学フィルムを含む偏光板およびディスプレイ装置を提供し、
また、紫外線により色相の変化を起こす紫外線反応物質を含む紫外線反応物質層と、これをコーティング層とする基材部とを含む紫外線反応部と、紫外線レーザを放射可能な紫外線光源とを含むポインティング表示装置を提供する。
【００２３】
本発明において、「ポインティング表示装置」は、ディスプレイ装置上に任意の座標をポインティングして表示するために用いられる装置である。
【００２４】
前記紫外線反応物質層は、紫外線光源から入射する位置でのみ紫外線により可逆的に可視光線を吸収して色彩が変化することで、ポインティングした位置座標を認識できるようにする。本発明は、前記紫外線光源を照射すると、化学構造の変化による吸収スペクトルの変化で色彩が変化するが、紫外線光源を遮蔽すると、初期の色彩に戻り、紫外線により、無色から有色、または有色から無色に変化することができる。
【００２５】
前記紫外線反応物質層は、紫外線反応物質、および塗布剤を含むことが好ましい。前記紫外線反応物質層の総重量に対して、紫外線反応物質１〜１０重量％、および塗布剤９０〜９９重量％で含まれることが好ましい。
【００２６】
本発明は、前記紫外線反応物質層が、基材部上に一面または両面に塗布された紫外線反応部を含むことが好ましい。
【００２７】
また、前記紫外線反応物質層は、１〜１０ｍｍの厚さに塗布されることが好ましく、より好ましくは、一般的な表面処理厚さの４〜６ｍｍに塗布されてよい。
【００２８】
前記紫外線反応物質層に含まれる紫外線反応物質は、当業界で使用する光変色（ｐｈｏｔｏｃｈｒｏｍｉｃ）色素であることが好ましく、より好ましくは、スピロピラン系化合物（Ｓｐｉｒｏｐｙｒａｎｓ）、スピロオキサジン系化合物（Ｓｐｉｒｏｏｘａｚｉｎｅｓ）、ナフトピラン系化合物（Ｎａｐｈｔｈｏｐｙｒａｎｓ）、ビスメチルフェニルジフェニルブタトリエン（Ｂｉｓｍｅｔｈｙｌ  ｐｈｅｎｙｌ  ｄｉｐｈｅｎｙｌ  ｂｕｔａｔｒｉｅｎｅ）、トリニトロフルオレノン（Ｔｒｉｎｉｔｒｏ  ｆｌｕｏｒｅｎｏｎｅ）、およびこれらの誘導体からなる群より選択される１種または２種以上のものを使用することができる。
【００２９】
具体的には、前記スピロピラン系化合物は、下記の物質のうちの１つ以上であってよいし、これらに限定されるものではない。
【００３０】
１’，３’−ジヒドロ−１’，３’，３’−トリメチル−６−ニトロスピロ［２Ｈ−１−ベンゾピラン−２，２’−（２Ｈ）−インドール］；
１’，３’−ジヒドロ−８−メトキシ−１’，３’，３’−トリメチル−６−ニトロスピロ［２Ｈ−１−ベンゾピラン−２，２’−（２Ｈ）−インドール］；
６，８−ジブロモ−１’，３’−ジヒドロ−１’，３’，３’−トリメチルスピロ［２Ｈ−１−ベンゾピラン−２，２’−（２Ｈ）−インドール］；
６−ブロモ−１’，３’−ジヒドロ−１’，３’，３’−トリメチル−８−ニトロスピロ［２Ｈ−１−ベンゾピラン−２，２’−（２Ｈ）−インドール］；および
１’，３’−ジヒドロ−５’−メトキシ−１’，３’，３’−トリメチル−６−ニトロスピロ［２Ｈ−１−ベンゾピラン−２，２’−（２Ｈ）−インドール］。
【００３１】
前記スピロオキサジン系化合物は、下記の物質のうちの１つ以上であってよいし、これらに限定されるものではない。
【００３２】
１，３−ジヒドロ−１，３，３−トリメチルスピロ［２Ｈ−インドール−２，３’−［３Ｈ］ナフト［２，１−ｂ］［１，４］オキサジン］；
５−クロロ−１，３−ジヒドロ−１，３，３−トリメチルスピロ［２Ｈ−インドール−２，２’−［２Ｈ］フェナントロ［９，１０−ｂ］（１，４）オキサジン］；
５−クロロ−１，３−ジヒドロ−１，３，３−トリメチルスピロ［２Ｈ−インドール−２，３’−（３Ｈ）ナフト［２，１−ｂ］（１，４）オキサジン］；および
１，３−ジヒドロ−１，３，３−トリメチルスピロ［２Ｈ−インドール−２，３’−［３Ｈ］フェナントロ［９，１０−ｂ］（１，４）オキサジン］。
【００３３】
また、前記ナフトピラン系化合物は、下記の物質のうちの１つ以上であってよいし、これらに限定されるものではない。
【００３４】
３−（２，３−ジヒドロベンゾフラン−５−イル）−３−フェニル−３Ｈ−ナフト−［２，１−ｂ］−ピラン；
３−（４−メトキシフェニル）−３−（２，４，７−トリ−メチルジヒドロベンゾフラン−５−イル）−３Ｈ−ナフト−［２，１−ｂ］−ピラン；
３−（２，３−ジヒドロベンゾフラン−５−イル）−３−（２−メトキシフェニル）−３Ｈ−ナフト−［２，１−ｂ］−ピラン；
８−メトキシ−３−（２，３−ジヒドロベンゾフラン−５−イル）−３−（２−フルオロフェニル）−３Ｈ−ナフト−［２，１−ｂ］−ピラン；
５−アセトキシ−３−（２，３−ジヒドロベンゾフラン−５−イル）−３−（２−フルオロフェニル）−３Ｈ−ナフト−［２，１−ｂ］−ピラン；および
３−（２，３−ジヒドロベンゾフラン−５−イル）−３−（２−フルオロフェニル）−３Ｈ−ナフト−［２，１−ｂ］−ピラン。
【００３５】
前記紫外線反応物質層の紫外線反応物質は、基材部の全面に塗布されるか、あるいは基材部に分散していることが好ましく、紫外線反応物質層中、前記紫外線反応物質を１〜１０重量％で含むことが好ましく、より好ましくは２〜５重量％で含まれてよい。紫外線反応物質層中、前記紫外線反応物質が１重量％未満であれば、紫外線光源によるポインティング視認効果がわずかであり、紫外線反応物質層中、前記紫外線反応物質が１０重量％を超えると、透過度が低く、ディスプレイ装置に付着させて使用する時、可視性が低下する問題が発生する。
【００３６】
本発明で用いる塗布剤は、紫外線反応物質と特定の割合で配合され、基材部に塗布されて紫外線反応物質層を形成する物質であって、前記塗布剤は、紫外線反応物質層の総重量に対して、９０〜９９重量％であることが好ましい。前記塗布剤が前記範囲に含まれることが、塗布性および紫外線反応性の面で好ましい。
【００３７】
前記塗布剤は、当業界で用いられる方法で製造できるが、好ましくは、下記のような方法で製造できる。ウレタンアクリレート３０〜５０重量部、ペンタエリスリトールトリアクリレート１５〜２０重量部、メチルイソブチルケトン３０〜５０重量部、光開始剤０．５〜１０重量部、レベリング剤０．１〜１０重量部を撹拌機を用いて配合し、ＰＰ材質のフィルタを用いて濾過して、塗布剤を製造することができる。
【００３８】
前記紫外線反応部は、無色透明または有色透明なものを用いることができ、前記紫外線反応部の透過度は、５０〜９９％であることが好ましく、より好ましくは５０〜９０％である。
【００３９】
また、前記紫外線反応物質層は、シート形態であることが好ましく、ポリプロピレン、トリアセチルセルロース、ポリアクリル樹脂、ポリオレフィン樹脂、またはポリエステルからなる群より選択される１種または２種以上の物質からなる基材部の一面または両面に塗布されたものが好ましいが、これらに限定されるものではない。
【００４０】
前記基材部は、ポリプロピレン、トリアセチルセルロース、ポリアクリル樹脂、ポリオレフィン樹脂、またはポリエステルからなる群より選択される１種または２種以上の物質からなることが好ましく、より好ましくは、ポリプロピレン、トリアセチルセルロース、ポリアクリル樹脂、およびポリオレフィン樹脂からなる群より選択される１種または２種以上の物質を含むことができる。
【００４１】
前記紫外線光源は、紫外線反応物質の自発光のためのエネルギー源で、紫外線レーザを紫外線反応物質層に提供できるように、紫外線光源を有するポインティング装置を用いることが好ましい。前記ポインティング装置は、当業界で一般的に使用されるものであればいずれでも使用可能である。
【００４２】
本発明において、前記紫外線レーザの光の波長は、１００ｎｍ〜４５０ｎｍ、光の強度は、１ｍＷ／ｍｍ２〜１０ｍＷ／ｍｍ２であることが好ましい。
【００４３】
前記光の波長が１００ｎｍ未満であれば、Ｘ線領域の光源であるので、光源が人体に露出した場合、人体に有害である問題があり、４５０ｎｍを超えると、可視光線領域の光源であるので、紫外線反応物質の自発光が発生しないという問題がある。前記光の強度が１ｍＷ／ｍｍ２未満であれば、自発光が弱くてポイントの位置視認が難しく、１０ｍＷ／ｍｍ２を超えると、表示装置の電子部品の性能を阻害する問題を引き起こすことがある。
【００４４】
前記紫外線反応部は、ディスプレイ装置に付着させるための接着層をさらに含むことができる。
【００４５】
前記ディスプレイ装置は、一般的に用いられるものであればいずれでも使用可能であり、液晶ディスプレイ（ＬＣＤ）、発光ダイオード（ＬＥＤ）、有機発光ダイオード（ＯＬＥＤ）、およびプラズマディスプレイ（ＰＤＰ）から選択されることが好ましい。
【００４６】
前記接着層は、当業界で一般的に使用されるものであれば使用可能であるが、好ましくは、光学透明接着剤（Ｏｐｔｉｃａｌｌｙ  Ｃｌｅａｒ  Ａｄｈｅｓｉｖｅ、ＯＣＡ）がある。
【００４７】
本発明のポインティング表示装置を用いて、ディスプレイ装置上に付着した紫外線反応物質層に単数または複数の紫外線光源を照射し、表示しようとする位置を同時に表示することができる。
【実施例】
【００４８】
以下、実施例を通じて本発明をより詳細に説明する。しかし、下記の実施例は本発明をより具体的に説明するためのものであって、本発明の範囲が下記の実施例により限定されるものではない。下記の実施例は、本発明の範囲内で当業者によって適切に修正、変更可能である。
【００４９】
塗布剤の製造例
４０重量部のウレタンアクリレート（Ｍｉｗｏｎ商事、ＳＣ２１５３）、１８．５重量部のペンタエリスリトールトリアクリレート（Ｍｉｗｏｎ商事、Ｍ３４０）、４０重量部のメチルイソブチルケトン（Ｄａｅｊｕｎｇ化金社）、１重量部の光開始剤（チバ社、Ｉ−１８４）、０．５重量部のレベリング剤（ＢＹＫケミー社、ＢＹＫ３７８）を撹拌機を用いて配合し、ＰＰ材質のフィルタを用いて濾過して、塗布剤を製造した。
【００５０】
実施例１〜１８および比較例１〜２
［実施例１］
前記製造例から製造された塗布剤９８重量部、および紫外線反応物質のスピロピラン系化合物（１’，３’−ジヒドロ−１’，３’，３’−トリメチル−６−ニトロスピロ［２Ｈ−１−ベンゾピラン−２，２’−（２Ｈ）−インドール］；ＳｉｇｍａＡｌｄｒｉｃｈ試薬）２重量部からなる塗布液を、厚さ８０ｍｍのトリアセチルセルロースフィルムからなる基材の一方の上に塗布して加熱乾燥後、紫外線硬化して、紫外線反応物質を含む紫外線反応物質層を製造した。
【００５１】
［実施例２］
前記製造例から製造された塗布剤９７重量部、および紫外線反応物質のスピロピラン系化合物（１’，３’−ジヒドロ−１’，３’，３’−トリメチル−６−ニトロスピロ［２Ｈ−１−ベンゾピラン−２，２’−（２Ｈ）−インドール］）３重量部で塗布液を作製した以外は、実施例１と同様の方法で紫外線反応物質層を製造した。
【００５２】
［実施例３］
前記製造例から製造された塗布剤９５重量部、および紫外線反応物質のスピロピラン系化合物（１’，３’−ジヒドロ−１’，３’，３’−トリメチル−６−ニトロスピロ［２Ｈ−１−ベンゾピラン−２，２’−（２Ｈ）−インドール］）５重量部で塗布液を作製した以外は、実施例１と同様の方法で紫外線反応物質層を製造した。
【００５３】
［実施例４］
前記製造例から製造された塗布剤９８．５重量部、および紫外線反応物質のスピロピラン系化合物（１’，３’−ジヒドロ−１’，３’，３’−トリメチル−６−ニトロスピロ［２Ｈ−１−ベンゾピラン−２，２’−（２Ｈ）−インドール］）１．５重量部で塗布液を作製した以外は、実施例１と同様の方法で紫外線反応物質層を製造した。
【００５４】
［実施例５］
前記製造例から製造された塗布剤９３重量部、および紫外線反応物質のスピロピラン系化合物（１’，３’−ジヒドロ−１’，３’，３’−トリメチル−６−ニトロスピロ［２Ｈ−１−ベンゾピラン−２，２’−（２Ｈ）−インドール］）７重量部で塗布液を作製した以外は、実施例１と同様の方法で紫外線反応物質層を製造した。
【００５５】
［実施例６］
前記製造例から製造された塗布剤９０重量部、および紫外線反応物質のスピロピラン系化合物（１’，３’−ジヒドロ−１’，３’，３’−トリメチル−６−ニトロスピロ［２Ｈ−１−ベンゾピラン−２，２’−（２Ｈ）−インドール］）１０重量部で塗布液を作製した以外は、実施例１と同様の方法で紫外線反応物質層を製造した。
【００５６】
［実施例７〜１２］
紫外線反応物質を、スピロオキサジン系化合物（１，３−ジヒドロ−１，３，３−トリメチルスピロ［２Ｈ−インドール−２，３’−［３Ｈ］ナフト［２，１−ｂ］（１，４）オキサジン］（１，３−Ｄｉｈｙｄｒｏ−１，３，３−ｔｒｉｍｅｔｈｙｌｓｐｉｒｏ［２Ｈ−ｉｎｄｏｌｅ−２，３’−［３Ｈ］ｎａｎｔｈ［２，１−ｂ］（１，４）ｏｘｙｚｉｎｅ］）；ＳｉｇｍａＡｌｄｒｉｃｈ試薬）で塗布液を作製した以外は、それぞれ前記実施例１〜６と同様の方法で紫外線物質層を製造した。
【００５７】
［実施例１３〜１８］
紫外線反応物質を、ナフトピラン系化合物（３−（２，３−ジヒドロベンゾフラン−５−イル）−３−フェニル−３Ｈ−ナフト−［２，１−ｂ］ピラン；米国登録特許ＵＳ５３８４０７７の方法通りに合成して使用する。）で塗布液を作製した以外は、それぞれ前記実施例１〜６と同様の方法で紫外線物質層を製造した。
【００５８】
［比較例１］
前記製造例から製造された塗布剤８９．５重量部、および紫外線反応物質のスピロピラン系化合物（（６−ヒドロキシヘキシルオキシフェニル）カルボニルスピロベンゾピラン）１０．５重量部で塗布液を作製した以外は、実施例１と同様の方法で紫外線反応物質層を製造した。
【００５９】
［比較例２］
前記製造例から製造された塗布剤９９．５重量部、および紫外線反応物質のスピロピラン系化合物（（６−ヒドロキシヘキシルオキシフェニル）カルボニルスピロベンゾピラン）０．５重量部で塗布液を作製した以外は、実施例１と同様の方法で紫外線反応物質層を製造した。
【００６０】
実験例
前記のように製造された実施例１〜１８および比較例１〜２の紫外線反応物質層に対して、下記のように物性を測定し、その結果を下記の表１に示した。
【００６１】
（１）ポイント視認性評価
肉眼による位置視認で、紫外線光源をポインティングした位置を視認することができるかを、次のような基準により判断する。
【００６２】
◎：非常によく視認される。
【００６３】
○：よく視認される。
【００６４】
Ｘ：全く視認されない。
【００６５】
（２）透過度
透過度測定器（Ｓｕｇａ  ＨＺ−１）を用いて、実施例１〜１８および比較例１〜２の透過率を測定した。
【００６６】
【表１】
2015532727.tif 000003
【００６７】
前記表１に記載されているように、実施例１〜１８は、ポイント視認性に優れ、透過度も高いことが明らかになったが、比較例１は、ポイント視認性が優れているのに対し、透過度が低く、ディスプレイ装置に付着させて使用する時、可視性が低下し、比較例２は、透過度が優れているが、ポイント視認性が低く、ポインティング部分が鮮明でなく、識別力が低下する。
【産業上の利用可能性】
【００６８】
本発明のポインティング表示装置は、基材上に、紫外線反応物質と塗布剤が特定の割合で配合された物質を塗布することにより、紫外線光源によって紫外線反応物質の化学構造が変化し、それによる吸収スペクトルの変化で色彩が変化することを利用して、紫外線によりポインティングされた位置を表示することができ、製造が容易であり、複数のポインタを用いることができる利点を有する。また、一般的に、表示装置の耐候性向上のために、表示装置の全面に含まれる紫外線遮蔽機能を別途に付与する必要がない利点も有する。
【図１】
2015532727.tif 000004
【国際調査報告】
2015532727.tif 000005
2015532727.tif 000006
2015532727.tif 000007
2015532727.tif 000008